(57)【要約】本発明は、ポンプ空間（１８）に臨む金属材料部に表面処理を施すことで、ポンプ空間（１８）内に湿度の高い空気が流入した場合でも、金属表面への水分の付着が妨げられて錆の発生を防止できるようにしたものである。  自己潤滑性を有する材質によりなる板状のベーン（１２）を用いたベーンロータリ型空気ポンプにおいて、ロータ（８）とフロントプレート（１４）の間及びロータ（８）とエンドプレート（１６）の間は接触摺動しないよう隙間を設け、ポンプ空間（１８）に臨む金属材料部にはアルマイト被膜、ニッケルリンめっき被膜、テフロン被膜のうち、１種類又はこれらを組み合わせた表面処理を施す。
2004111460.tif 000002
【特許請求の範囲】
【請求項１】
ポンプ機構部と駆動モータとが並設され、軸心から偏心して形成された円筒状内壁を有するシリンダと、該シリンダ内に配置され複数のベーン溝を有する円筒状のロータと、該ロータと一体的に回転する回転軸と、前記複数のベーン溝に摺動自在に挿入され自己潤滑性を有する材質よりなる板状のベーンと、前記ロータと前記ベーンを挟み込むように前記シリンダの両端面に取り付けられたフロントプレートとエンドプレートとにより前記ポンプ機構部を構成して、該ポンプ機構部に複数のポンプ空間を形成し、前記回転軸を前記駆動モータにより駆動することにより前記ポンプ空間の容積を変化させるようにしたオイルレスのベーンロータリ型空気ポンプであって、
前記ロータと前記フロントプレートとの間及び前記ロータと前記エンドプレートとの間は接触摺動しないようにそれぞれ隙間を設け、前記シリンダ、前記ロータ、前記フロントプレート、前記エンドプレートの少なくとも一つに金属材料を使用し、少なくとも前記ポンプ空間に臨む金属材料部に表面処理を施したことを特徴とするベーンロータリ型空気ポンプ。
【請求項２】
アルマイト被膜、ニッケルリンめっき被膜、テフロン被膜のうち、１種類もしくはこれらを組み合わせた表面処理を前記金属材料部に施してなる請求項１に記載のベーンロータリ型空気ポンプ。
【請求項３】
テフロン被膜による表面処理を前記フロントプレート及び前記エンドプレートに施してなる請求項１に記載のベーンロータリ型空気ポンプ。
【請求項４】
前記ロータをアルミニウムで形成し、アルマイト被膜による表面処理を前記ロータに施してなる請求項１に記載のベーンロータリ型空気ポンプ。
【請求項５】
ニッケルリンめっき被膜による表面処理を前記シリンダ内面に施してなる請求項１に記載のベーンロータリ型空気ポンプ。
【請求項６】
ラッピング処理を前記表面処理部に施してなる請求項１に記載のベーンロータリ型空気ポンプ。
【発明の詳細な説明】
【技術分野】  本発明は、燃料電池を用いたモバイル用情報端末機器の空気供給装置に使用される、潤滑油を用いない所謂オイルレスのベーンロータリ型空気ポンプの構成に関するものである。
【背景技術】  図４及び図５は、従来のオイルレスのベーンロータリ型ポンプを示しており、両端がフロントプレート１１１及びエンドプレート１１２で閉鎖された円筒状内壁を有するシリンダ１０３を備えている。シリンダ１０３の内部には、外周の一部がシリンダ１０３の内壁と小隙間を形成するロータ１０７が配設されている。
ロータ１０７には回転軸１１０が一体的に取り付けられており、回転軸１１０は、フロントプレート１１１に配設されたボール軸受け１１６と、エンドプレート１１２に配設されたボール軸受け１１８とにより回転自在に支持されている。また、ロータ１０７には複数のベーン溝１０８が形成され、各ベーン溝１０８に自己潤滑性を有する材質よりなる板状のベーン１０９の一端が摺動自在に挿入されている。ベーン１０９は、シリンダ１０３、ロータ１０７、フロントプレート１１１、エンドプレート１１２とともにポンプ空間１０４を形成している。さらに、シリンダ１０３には、ポンプ空間１０４と連通する吸入ポート１１３と吐出ポート１１４が一体的に形成されている。
上記構成のベーンロータリ型ポンプにおいて、電動モータ等の駆動源（図示せず）からの動力が回転軸１１０に伝達されると、回転軸１１０とともにロータ１０７が一体的に回転し、吸入ポート１１３からポンプ空間１０４内に流体が吸入される。吸入された流体はポンプ空間１０４内で圧縮された後、吐出ポート１１４から吐出される（例えば、特許文献１参照。）。
ベーン１０９に自己潤滑性を有する材質を使用する場合、ベーン１０９との摺動部であるシリンダ１０３、ロータ１０７、フロントプレート１１１、エンドプレート１１２は、金属材料で形成されるのが一般的である。
また、従来のベーン型圧縮機においては、金属材料に各種の表面処理が施されている（例えば、特許文献２−４参照。）。
しかしながら、それらはいずれもオイル潤滑が前提であり、表面処理の目的は耐摩耗性の向上である。
【特許文献１】特開平６−１８５４８４号公報
【特許文献２】特開平２−１３６５８６号公報
【特許文献３】特開昭６４−７３１８５号公報
【特許文献４】実開昭６３−２８８９１号公報
上述した従来のベーンロータリ型ポンプは、ポンプ空間１０４内に湿度の高い空気が流入し、長時間ポンプを停止すると、ベーン溝１０８内で発生した錆によってベーン１０９がベーン溝１０８内で固着し、摺動不能になる場合がある。ベーン１０９が摺動不能になると、シリンダ１０３にベーン１０９が衝突してロータ１０７が回転不能となり、ポンプの運転が不可能になる。また、ポンプの運転が可能であっても、ポンプ空間１０４に臨むフロントプレート１１１、エンドプレート１１２、シリンダ１０３、ロータ１０７に発生した錆が抵抗となって運転周波数が低下する。その結果、吐出流量が減少し、モータへの入力が増加するという問題があった。
また、防錆対策として、ポンプ空間１０４に臨むフロントプレート１１１、エンドプレート１１２、シリンダ１０３、ロータ１０７に表面処理を施した場合、シリンダ１０３の表面処理の種類によっては、表面処理後の表面が粗くなり、シリンダ１０３の内面とベーン１０９の先端部の摺動音が、表面処理前に比べて大きくなるという問題もあった。
また、従来のベーン型圧縮機においては、仮に表面処理が摺動によって摩滅して下地が露出した場合においても、オイルが介在するため焼き付きは起こらない。また、基本的には閉じたサイクル内で使用され、外部から水分が混入することもないので、露出した下地が腐食することもない。これに対しオイルレスのポンプでは、表面処理が摩滅した時点で露出した下地の腐食が起こるという問題があった。
本発明は、従来技術の有するこのような問題点に鑑みてなされたものであり、ポンプ空間内に発生する錆を防止し、湿度の高い空気が流入した場合でも性能を低下させることなく運転できるとともに騒音を抑えたベーンロータリ型空気ポンプを提供することを目的としている。
【発明の開示】
上記目的を達成するため、本発明は、ポンプ機構部と駆動モータとが並設され、軸心から偏心して形成された円筒状内壁を有するシリンダと、該シリンダ内に配置され複数のベーン溝を有する円筒状のロータと、該ロータと一体的に回転する回転軸と、前記複数のベーン溝に摺動自在に挿入され自己潤滑性を有する材質よりなる板状のベーンと、前記ロータと前記ベーンを挟み込むように前記シリンダの両端面に取り付けられたフロントプレートとエンドプレートとにより前記ポンプ機構部を構成して、該ポンプ機構部に複数のポンプ空間を形成し、前記回転軸を前記駆動モータにより駆動することにより前記ポンプ空間の容積を変化させるようにしたオイルレスのベーンロータリ型空気ポンプであって、前記ロータと前記フロントプレートとの間及び前記ロータと前記エンドプレートとの間は接触摺動しないようにそれぞれ隙間を設け、前記シリンダ、前記ロータ、前記フロントプレート、前記エンドプレートの少なくとも一つに金属材料を使用し、少なくとも前記ポンプ空間に臨む金属材料部に表面処理を施したことを特徴とする。
本発明によれば、ポンプ空間に臨む金属材料部に表面処理を施すことで、ポンプ空間内に湿度の高い空気が流入した場合でも、金属表面への水分の付着が妨げられて錆の発生を防ぎ、ポンプロックや運転周波数低下を防止することができる。
また、アルマイト被膜、ニッケルリンめっき被膜、テフロン被膜のうち、１種類もしくはこれらを組み合わせた表面処理を前記金属材料部に施すと、これらの表面処理は、すずめっきやＤＬＣ（Ｄｉａｍｏｎｄ  Ｌｉｋｅ  Ｃａｒｂｏｎ：主に炭素と水素で構成される非晶質のカーボン硬質膜）による表面処理に比べて、ベーンとの摺動による被膜の摩滅がはるかに少なく、長時間使用しても被膜が残存するため、錆の発生を防止することができる。
さらに、自己潤滑性に優れたテフロン被膜をフロントプレート及びエンドプレートのポンプ空間に臨んだ面に施すと、ロータ端面とフロントプレート及びエンドプレート間の摩擦係数が低減し、運転周波数や吐出流量の低下を防ぐことができ、入力を低減しながら、錆の発生を防止することができる。
また、ロータをアルミ素材で形成した上で、被膜が硬く摩滅が少ないアルマイト処理をロータに施すようにしたので、コスト面で有利であるばかりでなく、長時間の運転でも被膜が残存し、錆の発生を防止することができる。
さらに、シリンダ内面にニッケルリンめっき被膜による表面処理を施すと、処理後の表面が滑らかになり、ラッピング処理を表面処理部に施すと、シリンダ内面の表面粗さが改善されるので、騒音発生の大きな割合を占めるベーン先端部とシリンダ内面の摺動音を低減することができる。
【図面の簡単な説明】  図１は、本発明にかかるベーンロータリ型空気ポンプの縦断面図である。
図２は、図１のベーンロータリ型空気ポンプの線ＩＩ−ＩＩに沿った断面図である。
図３は、シリンダ内面処理の種類と騒音値、表面粗さ、表面硬さの関係を示すグラフである。
図４は、従来のベーンロータリ型ポンプの縦断面図である。
図５は、図４の従来のベーンロータリ型ポンプの線Ｖ−Ｖに沿った断面図である。
【発明を実施するための最良の形態】  以下、本発明の実施の形態について、図面を参照しながら説明する。
図１及び図２は、本発明にかかるベーンロータリ型空気ポンプを示しており、ポンプ機構部２と直流モータ等の駆動モータ４とを並設して構成している。
ポンプ機構部２には、軸心から偏心して形成された円筒状内壁を有するアルミニウム等の金属材料製シリンダ６が設けられており、シリンダ６内には、円筒状のロータ８が配置されている。ロータ８は、その中心軸方向に延びる複数のベーン溝１０を有し、これらのベーン溝１０には自己潤滑性を有するカーボン等の材質よりなる板状のベーン１２が摺動自在に挿入されており、潤滑油は使用されていない。シリンダ６の両端面には、フロントプレート１４とエンドプレート１６がロータ８とベーン１２を挟み込むように配置されて複数のポンプ空間１８を形成している。なお、フロントプレート１４とエンドプレート１６もアルミニウム等の金属材料製である。これらの金属材料部がポンプ空間１８に臨む部分には、後で詳細に述べる表面処理を施している。
また、ロータ８には、エンドプレート１６の反対側に配置された駆動モータ４のモータシャフトを兼ねる回転軸２０が連結されており、回転軸２０はシリンダ６の軸心上に延在し、フロントプレート１４に圧入されたボール軸受け２２及びエンドプレート１６に圧入されたボール軸受け２４により回転自在に支持されている。
さらに、本発明の実施の形態においては、オイルレスの構成とするために、自己潤滑性材料からなるベーン１２を用い、ロータ８とフロントプレート１４の間及びロータ８とエンドプレート１６の間にそれぞれ隙間を設けている。具体的には、それぞれの隙間が１０μｍ〜３０μｍ程度となるように、ロータ８と回転軸２０は固定されている。固定方法としては圧入、焼きばめ、接着等がある。また、ロータ８を一方向に保持する付勢手段を設けてもよい。なお、それぞれの軸受けには潤滑性に優れたグリス封入型ベアリングが用いられる。
さらに、フロントプレート１４には、吸入ポート２６と吐出ポート２８が形成されており、吐出ポート２８には吐出口３０が設けられている。また、エンドプレート１６には、吸入ポート２６と対向する位置に凹部３２が形成されており、吸入ポート２６と凹部３２は、シリンダ６の軸方向に形成された貫通穴３４を介して互いに連通するとともに、貫通穴３４は、シリンダ６の中央部に形成された連通路３６を介してポンプ空間１８と連通している。
一方、駆動モータ４は、ロータ３８と、ロータ３８の外周部に対向して配置されたステータ４０とを有し、モータシャフトを兼ねる回転軸２０は軸受け４２及び軸受け４４により回転自在に支持されている。
上記構成の本発明にかかるベーンロータリ型空気ポンプにおいて、ステータ４０に給電されると、ロータ３８とステータ４０間の磁気作用によりロータ３８は回転トルクを得て回転運動を行い、ロータ３８と一体的に構成されたモータシャフトを兼ねる回転軸２０を介してポンプ機構部２に回転力が伝達される。
ロータ８は回転軸２０に連結されていることから、ロータ８は回転軸２０とともに一体的に回転し、ロータ８のベーン溝１０に挿入されたベーン１２が遠心力によりシリンダ６の内面に向かって飛び出すことで、ベーン１２の先端部がシリンダ６の内面に当接し、ポンプ空間１８を形成する。このとき、フロントプレート１４に形成された吸入ポート２６より吸入された空気は、ポンプ空間１８に直接流入する経路と、シリンダ６に形成された貫通穴３４を通じてエンドプレート１６に形成された凹部３２からポンプ空間１８に流入する経路と、貫通穴３４を通じてシリンダ６の中央部に形成された連通路３６からポンプ空間１８に流入する経路の三つの経路を介してポンプ空間１８に流入する。
ポンプ空間１８に流入した空気は、ロータ８の回転にともないポンプ空間１８内で圧縮され、吐出ポート２８を経て吐出口３０より吐出される。すなわち、ベーンロータリ型空気ポンプにおいては、複数のポンプ空間１８の容積変化（伸縮作用）により空気を圧縮している。
ここで、本発明にかかるベーンロータリ型空気ポンプにおいては、ロータ８とフロントプレート１４の間及びロータ８とエンドプレート１６の間にそれぞれ隙間を設けているため、ロータ８はフロントプレート１４やエンドプレート１６と接触摺動しないので、フロントプレート１４やエンドプレート１６に施した表面処理が摩滅することはない。
結果として摺動するのは、ベーン１２とフロントプレート１４、ベーン１２とエンドプレート１６、ベーン１２とロータ８、ベーン８とシリンダ６の内面となり、いずれにおいても自己潤滑性材質からなるベーン１２自身が摩耗することになるので、ベーン１２の摺動相手となる部品に施した表面処理を摩滅させることはない。すなわち、外部から水分が混入した場合においても、それぞれの表面処理によって部品が錆びることはなく、長期にわたり安定した性能を確保することができる。
また、フロントプレート１４及びエンドプレート１６のポンプ空間１８に臨む面に、自己潤滑性に優れたテフロン被膜による表面処理が施されており、万一、異常な負荷等により、ロータ８の端面及びベーン１２が、一時的にもフロントプレート１４及びエンドプレート１６のポンプ空間１８に臨む面に接触しても、ロータ８の端面とフロントプレート１４及びエンドプレート１６間の摩擦係数は低減する。したがって、運転周波数の低下や、これに伴う吐出流量の低下が防止され、モータ入力を低減しながら、錆の発生を防止することができる。
次に、各部品の表面処理について詳細に説明する。本発明の空気ポンプのポンプ機構部２では、接触摺動するのはベーン１２のみとなるので、表面処理の種類に関しては、ベーン１２の側面（フロントプレート１４及びエンドプレート１６との対向面）、ベーン溝１０との接触面、先端部のそれぞれの摺動状態に適したものを選定する。選定の基準のひとつとしては運転時の騒音レベルがあり、本実施の形態では騒音レベルによる比較を行って選定した。
まず、ベーン１２の側面の摺動に関しては、フロントプレート１４あるいはエンドプレート１６との間にクリアランスがあるため、運転時にベーン１２が軸方向に移動して、衝突している可能性が高い。そのため、ベーン１２とフロントプレート１４又はエンドプレート１６との微少衝突音を低減する必要があり、表面処理の種類としては比較的硬度の低いもの、すなわち吸音効果の高いものが望ましい。そこでフロントプレート１４及びエンドプレート１６には、テフロン被膜による表面処理を施すのがよい。
また、ロータ８はアルミニウム製で、その表面にはアルマイト被膜が施されている。ベーン溝１０とベーン１２にクリアランスはあるものの、ロータ８は一方向に回転し、更にベーン１２にはポンプ空間１８の圧力が働くので、ベーン１２はベーン溝１０内で傾いた状態で摺動している。ベーン１２は回転とともにベーン溝１０内を出入りするが、ベーン溝１０の開口端エッジ部は常に同じポイントでベーン１０と摺動する。すなわち、ベーン溝１０の接触面に関しては、比較的硬度の高いもの、すなわち耐摩耗性に優れているものが望ましい。そこでロータ８には、アルマイト被膜による表面処理を施すのがよい。
アルマイト被膜は、ベーン溝１０内にも均一に被膜を形成することが可能で、被膜が硬くて摩滅が少ない。また、アルマイト被膜は低コストで処理可能なため、価格を抑えることができ、長時間の運転でも被膜が残存するため、長期間にわたり錆の発生を防止することができる。
最後に、ベーン１２の先端面に関しては、ベーン１２に働く遠心力と背圧力のため、シリンダ６の内面には大きな荷重がかかる。そこで耐摩耗性を重視した表面処理が望ましい。しかしながら、一方でシリンダ６の内面の形状や表面粗さが悪いと、ベーン１２の摺動性が乱れるベーンジャンピングが発生し、騒音増大を引き起こしてしまう。すなわち、表面粗さも重視する必要がある。これらを両立したものとして、ニッケルめっき被膜による表面処理をシリンダ６の内面に施すのがよい。
図３に示した騒音値は、シリンダ６に各種表面処理を行ったときの測定結果であり、シリンダ６の内面処理の種類と、騒音値、表面粗さ、表面硬さの関係を示している。なお、騒音値に大きく影響するのはシリンダ内面の表面処理であることは実験的に把握済みである。下段のグラフは、処理後の表面の硬さをショア硬さで示しており、上段のグラフは、ポンプ運転時の騒音を棒グラフで、処理後の表面の平均表面粗さを折れ線グラフで示している。
騒音値は、アルマイト被膜及びテフロン被膜に比べて、ニッケルりん被膜が低くなっている。平均表面粗さに関しても、ニッケルりんめっき被膜は、アルマイト被膜やテフロン被膜に比べて小さい値となっている。また、騒音値の高いアルマイト被膜やテフロン被膜は、平均表面粗さも大きな値となっている。さらに、騒音値と表面硬さに相関性はないため、騒音の原因は、被膜の表面粗さであることがわかる。
そこで、本発明においては、シリンダ６の内面に、ニッケルりん被膜による表面処理を施すことで、錆の発生を防止している。また、ニッケルりん被膜は、処理後の被膜表面が滑らかなため、ロータ８の回転にともなうベーン１２先端とシリンダ６内面の摺動音を低減することができる。
なお、本実施の形態において、シリンダ６の内面はニッケルりん被膜による表面処理後にラッピング処理を施したが、これにより表面粗さが向上するため、更なる低騒音化を図ることができる。また、フロントプレート１４及びエンドプレート１６に施したテフロン被膜による表面処理、ロータ８に施したアルマイト被膜による表面処理に関しても、同様にラッピング処理を施すことで表面粗さは向上するので、騒音低減には効果的である。
【図１】
2004111460.tif 000003
【図２】
2004111460.tif 000004
【図３】
2004111460.tif 000005
【図４】
2004111460.tif 000006
【図５】
2004111460.tif 000007
【手続補正書】
【提出日】平成17年12月21日(2005.12.21)
【手続補正１】
【補正対象書類名】特許請求の範囲
【補正対象項目名】全文
【補正方法】変更
【補正の内容】
【特許請求の範囲】
【請求項１】
ポンプ機構部と駆動モータとが並設され、軸心から偏心して形成された円筒状内壁を有するシリンダと、該シリンダ内に配置され複数のベーン溝を有する円筒状のロータと、該ロータと一体的に回転する回転軸と、前記複数のベーン溝に摺動自在に挿入され自己潤滑性を有する材質よりなる板状のベーンと、前記ロータと前記ベーンを挟み込むように前記シリンダの両端面に取り付けられたフロントプレートとエンドプレートとにより前記ポンプ機構部を構成して、該ポンプ機構部に複数のポンプ空間を形成し、前記回転軸を前記駆動モータにより駆動することにより前記ポンプ空間の容積を変化させるようにしたオイルレスのベーンロータリ型空気ポンプであって、
前記ロータと前記フロントプレートとの間及び前記ロータと前記エンドプレートとの間は接触摺動しないようにそれぞれ隙間を設け、前記シリンダ、前記ロータ、前記フロントプレート、前記エンドプレートの少なくとも一つに金属材料を使用し、少なくとも前記ポンプ空間に臨む金属材料部に表面処理を施したことを特徴とするベーンロータリ型空気ポンプ。
【請求項２】
アルマイト被膜、ニッケルリンめっき被膜、テフロン被膜のうち、１種類もしくはこれらを組み合わせた表面処理を前記金属材料部に施してなる請求項１に記載のベーンロータリ型空気ポンプ。
【請求項３】
テフロン被膜による表面処理を前記フロントプレート及び前記エンドプレートに施してなる請求項１に記載のベーンロータリ型空気ポンプ。
【請求項４】
前記ロータをアルミニウムで形成し、アルマイト被膜による表面処理を前記ロータに施してなる請求項１に記載のベーンロータリ型空気ポンプ。
【請求項５】
ニッケルリンめっき被膜による表面処理を前記シリンダ内面に施してなる請求項１に記載のベーンロータリ型空気ポンプ。
【請求項６】
ラッピング処理を前記表面処理部に施してなる請求項１に記載のベーンロータリ型空気ポンプ。
【手続補正２】
【補正対象書類名】明細書
【補正対象項目名】全文
【補正方法】変更
【補正の内容】
【発明の詳細な説明】
【技術分野】
【０００１】
本発明は、燃料電池を用いたモバイル用情報端末機器の空気供給装置に使用される、潤滑油を用いない所謂オイルレスのベーンロータリ型空気ポンプの構成に関する。
【背景技術】
【０００２】
図４及び図５は、従来のオイルレスのベーンロータリ型ポンプを示しており、両端がフロントプレート１１１及びエンドプレート１１２で閉鎖された円筒状内壁を有するシリンダ１０３を備えている。シリンダ１０３の内部には、外周の一部がシリンダ１０３の内壁と小隙間を形成するロータ１０７が配設されている。
【０００３】
ロータ１０７には回転軸１１０が一体的に取り付けられており、回転軸１１０は、フロントプレート１１１に配設されたボール軸受け１１６と、エンドプレート１１２に配設されたボール軸受け１１８とにより回転自在に支持されている。また、ロータ１０７には複数のベーン溝１０８が形成され、各ベーン溝１０８に自己潤滑性を有する材質よりなる板状のベーン１０９の一端が摺動自在に挿入されている。ベーン１０９は、シリンダ１０３、ロータ１０７、フロントプレート１１１、エンドプレート１１２とともにポンプ空間１０４を形成している。さらに、シリンダ１０３には、ポンプ空間１０４と連通する吸入ポート１１３と吐出ポート１１４が一体的に形成されている。
【０００４】
上記構成のベーンロータリ型ポンプにおいて、電動モータ等の駆動源（図示せず）からの動力が回転軸１１０に伝達されると、回転軸１１０とともにロータ１０７が一体的に回転し、吸入ポート１１３からポンプ空間１０４内に流体が吸入される。吸入された流体はポンプ空間１０４内で圧縮された後、吐出ポート１１４から吐出される（例えば、特許文献１参照。）。
【０００５】
ベーン１０９に自己潤滑性を有する材質を使用する場合、ベーン１０９との摺動部であるシリンダ１０３、ロータ１０７、フロントプレート１１１、エンドプレート１１２は、金属材料で形成されるのが一般的である。
【０００６】
また、従来のベーン型圧縮機においては、金属材料に各種の表面処理が施されている（例えば、特許文献２−４参照。）。
【０００７】
【特許文献１】特開平６−１８５４８４号公報
【特許文献２】特開平２−１３６５８６号公報
【特許文献３】特開昭６４−７３１８５号公報
【特許文献４】実開昭６３−２８８９１号公報
【発明の開示】
【発明が解決しようとする課題】
【０００８】
しかしながら、それらはいずれもオイル潤滑が前提であり、表面処理の目的は耐摩耗性の向上である。
【０００９】
上述した従来のベーンロータリ型ポンプは、ポンプ空間１０４内に湿度の高い空気が流入し、長時間ポンプを停止すると、ベーン溝１０８内で発生した錆によってベーン１０９がベーン溝１０８内で固着し、摺動不能になる場合がある。ベーン１０９が摺動不能になると、シリンダ１０３にベーン１０９が衝突してロータ１０７が回転不能となり、ポンプの運転が不可能になる。また、ポンプの運転が可能であっても、ポンプ空間１０４に臨むフロントプレート１１１、エンドプレート１１２、シリンダ１０３、ロータ１０７に発生した錆が抵抗となって運転周波数が低下する。その結果、吐出流量が減少し、モータへの入力が増加するという問題があった。
【００１０】
また、防錆対策として、ポンプ空間１０４に臨むフロントプレート１１１、エンドプレート１１２、シリンダ１０３、ロータ１０７に表面処理を施した場合、シリンダ１０３の表面処理の種類によっては、表面処理後の表面が粗くなり、シリンダ１０３の内面とベーン１０９の先端部の摺動音が、表面処理前に比べて大きくなるという問題もあった。
【００１１】
また、従来のベーン型圧縮機においては、仮に表面処理が摺動によって摩滅して下地が露出した場合においても、オイルが介在するため焼き付きは起こらない。また、基本的には閉じたサイクル内で使用され、外部から水分が混入することもないので、露出した下地が腐食することもない。これに対しオイルレスのポンプでは、表面処理が摩滅した時点で露出した下地の腐食が起こるという問題があった。
【００１２】
本発明は、従来技術の有するこのような問題点に鑑みてなされたものであり、ポンプ空間内に発生する錆を防止し、湿度の高い空気が流入した場合でも性能を低下させることなく運転できるとともに騒音を抑えたベーンロータリ型空気ポンプを提供することを目的としている。
【課題を解決するための手段】
【００１３】
上記目的を達成するために、本発明は、ポンプ機構部と駆動モータとが並設され、軸心から偏心して形成された円筒状内壁を有するシリンダと、該シリンダ内に配置され複数のベーン溝を有する円筒状のロータと、該ロータと一体的に回転する回転軸と、前記複数のベーン溝に摺動自在に挿入され自己潤滑性を有する材質よりなる板状のベーンと、前記ロータと前記ベーンを挟み込むように前記シリンダの両端面に取り付けられたフロントプレートとエンドプレートとにより前記ポンプ機構部を構成して、該ポンプ機構部に複数のポンプ空間を形成し、前記回転軸を前記駆動モータにより駆動することにより前記ポンプ空間の容積を変化させるようにしたオイルレスのベーンロータリ型空気ポンプであって、前記ロータと前記フロントプレートとの間及び前記ロータと前記エンドプレートとの間は接触摺動しないようにそれぞれ隙間を設け、前記シリンダ、前記ロータ、前記フロントプレート、前記エンドプレートの少なくとも一つに金属材料を使用し、少なくとも前記ポンプ空間に臨む金属材料部に表面処理を施したことを特徴とする。
【００１４】
また、アルマイト被膜、ニッケルリンめっき被膜、テフロン被膜のうち、１種類もしくはこれらを組み合わせた表面処理を前記金属材料部に施すのが好ましい。
【００１５】
さらに、テフロン被膜による表面処理を前記フロントプレート及び前記エンドプレートに施したり、前記ロータをアルミニウムで形成し、アルマイト被膜による表面処理を前記ロータに施したり、あるいは、ニッケルリンめっき被膜による表面処理を前記シリンダ内面に施すのがよい。
【００１６】
ラッピング処理を前記表面処理部に施すと、さらに好ましい。
【発明の効果】
【００１７】
本発明は、以上説明したように構成されているので、以下に記載されるような効果を奏する。
本発明によれば、ポンプ空間に臨む金属材料部に表面処理を施すことで、ポンプ空間内に湿度の高い空気が流入した場合でも、金属表面への水分の付着が妨げられて錆の発生を防ぎ、ポンプロックや運転周波数低下を防止することができる。
【００１８】
また、アルマイト被膜、ニッケルリンめっき被膜、テフロン被膜のうち、１種類もしくはこれらを組み合わせた表面処理を前記金属材料部に施すと、これらの表面処理は、すずめっきやＤＬＣ（Diamond Like Carbon：主に炭素と水素で構成される非晶質のカーボン硬質膜）による表面処理に比べて、ベーンとの摺動による被膜の摩滅がはるかに少なく、長時間使用しても被膜が残存するため、錆の発生を防止することができる。
【００１９】
さらに、自己潤滑性に優れたテフロン被膜をフロントプレート及びエンドプレートのポンプ空間に臨んだ面に施すと、ロータ端面とフロントプレート及びエンドプレート間の摩擦係数が低減し、運転周波数や吐出流量の低下を防ぐことができ、入力を低減しながら、錆の発生を防止することができる。
【００２０】
また、ロータをアルミ素材で形成した上で、被膜が硬く摩滅が少ないアルマイト処理をロータに施すようにしたので、コスト面で有利であるばかりでなく、長時間の運転でも被膜が残存し、錆の発生を防止することができる。
【００２１】
さらに、シリンダ内面にニッケルリンめっき被膜による表面処理を施すと、処理後の表面が滑らかになり、ラッピング処理を表面処理部に施すと、シリンダ内面の表面粗さが改善されるので、騒音発生の大きな割合を占めるベーン先端部とシリンダ内面の摺動音を低減することができる。
【発明を実施するための最良の形態】
【００２２】
以下、本発明の実施の形態について、図面を参照しながら説明する。
図１及び図２は、本発明にかかるベーンロータリ型空気ポンプを示しており、ポンプ機構部２と直流モータ等の駆動モータ４とを並設して構成している。
【００２３】
ポンプ機構部２には、軸心から偏心して形成された円筒状内壁を有するアルミニウム等の金属材料製シリンダ６が設けられており、シリンダ６内には、円筒状のロータ８が配置されている。ロータ８は、その中心軸方向に延びる複数のベーン溝１０を有し、これらのベーン溝１０には自己潤滑性を有するカーボン等の材質よりなる板状のベーン１２が摺動自在に挿入されており、潤滑油は使用されていない。シリンダ６の両端面には、フロントプレート１４とエンドプレート１６がロータ８とベーン１２を挟み込むように配置されて複数のポンプ空間１８を形成している。なお、フロントプレート１４とエンドプレート１６もアルミニウム等の金属材料製である。これらの金属材料部がポンプ空間１８に臨む部分には、後で詳細に述べる表面処理を施している。
【００２４】
また、ロータ８には、エンドプレート１６の反対側に配置された駆動モータ４のモータシャフトを兼ねる回転軸２０が連結されており、回転軸２０はシリンダ６の軸心上に延在し、フロントプレート１４に圧入されたボール軸受け２２及びエンドプレート１６に圧入されたボール軸受け２４により回転自在に支持されている。
【００２５】
さらに、本発明の実施の形態においては、オイルレスの構成とするために、自己潤滑性材料からなるベーン１２を用い、ロータ８とフロントプレート１４の間及びロータ８とエンドプレート１６の間にそれぞれ隙間を設けている。具体的には、それぞれの隙間が１０μｍ〜３０μｍ程度となるように、ロータ８と回転軸２０は固定されている。固定方法としては圧入、焼きばめ、接着等がある。また、ロータ８を一方向に保持する付勢手段を設けてもよい。なお、それぞれの軸受けには潤滑性に優れたグリス封入型ベアリングが用いられる。
【００２６】
さらに、フロントプレート１４には、吸入ポート２６と吐出ポート２８が形成されており、吐出ポート２８には吐出口３０が設けられている。また、エンドプレート１６には、吸入ポート２６と対向する位置に凹部３２が形成されており、吸入ポート２６と凹部３２は、シリンダ６の軸方向に形成された貫通穴３４を介して互いに連通するとともに、貫通穴３４は、シリンダ６の中央部に形成された連通路３６を介してポンプ空間１８と連通している。
【００２７】
一方、駆動モータ４は、ロータ３８と、ロータ３８の外周部に対向して配置されたステータ４０とを有し、モータシャフトを兼ねる回転軸２０は軸受け４２及び軸受け４４により回転自在に支持されている。
【００２８】
上記構成の本発明にかかるベーンロータリ型空気ポンプにおいて、ステータ４０に給電されると、ロータ３８とステータ４０間の磁気作用によりロータ３８は回転トルクを得て回転運動を行い、ロータ３８と一体的に構成されたモータシャフトを兼ねる回転軸２０を介してポンプ機構部２に回転力が伝達される。
【００２９】
ロータ８は回転軸２０に連結されていることから、ロータ８は回転軸２０とともに一体的に回転し、ロータ８のベーン溝１０に挿入されたベーン１２が遠心力によりシリンダ６の内面に向かって飛び出すことで、ベーン１２の先端部がシリンダ６の内面に当接し、ポンプ空間１８を形成する。このとき、フロントプレート１４に形成された吸入ポート２６より吸入された空気は、ポンプ空間１８に直接流入する経路と、シリンダ６に形成された貫通穴３４を通じてエンドプレート１６に形成された凹部３２からポンプ空間１８に流入する経路と、貫通穴３４を通じてシリンダ６の中央部に形成された連通路３６からポンプ空間１８に流入する経路の三つの経路を介してポンプ空間１８に流入する。
【００３０】
ポンプ空間１８に流入した空気は、ロータ８の回転にともないポンプ空間１８内で圧縮され、吐出ポート２８を経て吐出口３０より吐出される。すなわち、ベーンロータリ型空気ポンプにおいては、複数のポンプ空間１８の容積変化（伸縮作用）により空気を圧縮している。
【００３１】
ここで、本発明にかかるベーンロータリ型空気ポンプにおいては、ロータ８とフロントプレート１４の間及びロータ８とエンドプレート１６の間にそれぞれ隙間を設けているため、ロータ８はフロントプレート１４やエンドプレート１６と接触摺動しないので、フロントプレート１４やエンドプレート１６に施した表面処理が摩滅することはない。
【００３２】
結果として摺動するのは、ベーン１２とフロントプレート１４、ベーン１２とエンドプレート１６、ベーン１２とロータ８、ベーン８とシリンダ６の内面となり、いずれにおいても自己潤滑性材質からなるベーン１２自身が摩耗することになるので、ベーン１２の摺動相手となる部品に施した表面処理を摩滅させることはない。すなわち、外部から水分が混入した場合においても、それぞれの表面処理によって部品が錆びることはなく、長期にわたり安定した性能を確保することができる。
【００３３】
また、フロントプレート１４及びエンドプレート１６のポンプ空間１８に臨む面に、自己潤滑性に優れたテフロン被膜による表面処理が施されており、万一、異常な負荷等により、ロータ８の端面及びベーン１２が、一時的にもフロントプレート１４及びエンドプレート１６のポンプ空間１８に臨む面に接触しても、ロータ８の端面とフロントプレート１４及びエンドプレート１６間の摩擦係数は低減する。したがって、運転周波数の低下や、これに伴う吐出流量の低下が防止され、モータ入力を低減しながら、錆の発生を防止することができる。
【００３４】
次に、各部品の表面処理について詳細に説明する。本発明の空気ポンプのポンプ機構部２では、接触摺動するのはベーン１２のみとなるので、表面処理の種類に関しては、ベーン１２の側面（フロントプレート１４及びエンドプレート１６との対向面）、ベーン溝１０との接触面、先端部のそれぞれの摺動状態に適したものを選定する。選定の基準のひとつとしては運転時の騒音レベルがあり、本実施の形態では騒音レベルによる比較を行って選定した。
【００３５】
まず、ベーン１２の側面の摺動に関しては、フロントプレート１４あるいはエンドプレート１６との間にクリアランスがあるため、運転時にベーン１２が軸方向に移動して、衝突している可能性が高い。そのため、ベーン１２とフロントプレート１４又はエンドプレート１６との微少衝突音を低減する必要があり、表面処理の種類としては比較的硬度の低いもの、すなわち吸音効果の高いものが望ましい。そこでフロントプレート１４及びエンドプレート１６には、テフロン被膜による表面処理を施すのがよい。
【００３６】
また、ロータ８はアルミニウム製で、その表面にはアルマイト被膜が施されている。ベーン溝１０とベーン１２にクリアランスはあるものの、ロータ８は一方向に回転し、更にベーン１２にはポンプ空間１８の圧力が働くので、ベーン１２はベーン溝１０内で傾いた状態で摺動している。ベーン１２は回転とともにベーン溝１０内を出入りするが、ベーン溝１０の開口端エッジ部は常に同じポイントでベーン１０と摺動する。すなわち、ベーン溝１０の接触面に関しては、比較的硬度の高いもの、すなわち耐摩耗性に優れているものが望ましい。そこでロータ８には、アルマイト被膜による表面処理を施すのがよい。
【００３７】
アルマイト被膜は、ベーン溝１０内にも均一に被膜を形成することが可能で、被膜が硬くて摩滅が少ない。また、アルマイト被膜は低コストで処理可能なため、価格を抑えることができ、長時間の運転でも被膜が残存するため、長期間にわたり錆の発生を防止することができる。
【００３８】
最後に、ベーン１２の先端面に関しては、ベーン１２に働く遠心力と背圧力のため、シリンダ６の内面には大きな荷重がかかる。そこで耐摩耗性を重視した表面処理が望ましい。しかしながら、一方でシリンダ６の内面の形状や表面粗さが悪いと、ベーン１２の摺動性が乱れるベーンジャンピングが発生し、騒音増大を引き起こしてしまう。すなわち、表面粗さも重視する必要がある。これらを両立したものとして、ニッケルめっき被膜による表面処理をシリンダ６の内面に施すのがよい。
【００３９】
図３に示した騒音値は、シリンダ６に各種表面処理を行ったときの測定結果であり、シリンダ６の内面処理の種類と、騒音値、表面粗さ、表面硬さの関係を示している。なお、騒音値に大きく影響するのはシリンダ内面の表面処理であることは実験的に把握済みである。下段のグラフは、処理後の表面の硬さをショア硬さで示しており、上段のグラフは、ポンプ運転時の騒音を棒グラフで、処理後の表面の平均表面粗さを折れ線グラフで示している。
【００４０】
騒音値は、アルマイト被膜及びテフロン被膜に比べて、ニッケルりん被膜が低くなっている。平均表面粗さに関しても、ニッケルりんめっき被膜は、アルマイト被膜やテフロン被膜に比べて小さい値となっている。また、騒音値の高いアルマイト被膜やテフロン被膜は、平均表面粗さも大きな値となっている。さらに、騒音値と表面硬さに相関性はないため、騒音の原因は、被膜の表面粗さであることがわかる。
【００４１】
そこで、本発明においては、シリンダ６の内面に、ニッケルりん被膜による表面処理を施すことで、錆の発生を防止している。また、ニッケルりん被膜は、処理後の被膜表面が滑らかなため、ロータ８の回転にともなうベーン１２先端とシリンダ６内面の摺動音を低減することができる。
【００４２】
なお、本実施の形態において、シリンダ６の内面はニッケルりん被膜による表面処理後にラッピング処理を施したが、これにより表面粗さが向上するため、更なる低騒音化を図ることができる。また、フロントプレート１４及びエンドプレート１６に施したテフロン被膜による表面処理、ロータ８に施したアルマイト被膜による表面処理に関しても、同様にラッピング処理を施すことで表面粗さは向上するので、騒音低減には効果的である。
【図面の簡単な説明】
【００４３】
【図１】本発明にかかるベーンロータリ型空気ポンプの縦断面図
【図２】図１のベーンロータリ型空気ポンプの線II−IIに沿った断面図
【図３】シリンダ内面処理の種類と騒音値、表面粗さ、表面硬さの関係を示すグラフ
【図４】従来のベーンロータリ型ポンプの縦断面図
【図５】図４の従来のベーンロータリ型ポンプの線Ｖ−Ｖに沿った断面図
【符号の説明】
【００４４】
２  ポンプ機構部、  ４  駆動モータ、  ６  シリンダ、  ８  ロータ、
１０  ベーン溝、  １２  ベーン、  １４  フロントプレート、
１６  エンドプレート、  １８  ポンプ空間、  ２０  回転軸、
２２，２４  ボール軸受け、  ２６  吸入ポート、  ２８  吐出ポート、
３０  吐出口、  ３２  凹部、  ３４  貫通穴、  ３６  連通路、  ３８  ロータ、
４０  ステータ、  ４２，４４  軸受け。
【手続補正３】
【補正対象書類名】図面
【補正対象項目名】全図
【補正方法】変更
【補正の内容】
【図１】
2004111460.tif 000008
【図２】
2004111460.tif 000009
【図３】
2004111460.tif 000010
【図４】
2004111460.tif 000011
【図５】
2004111460.tif 000012
【国際調査報告】
2004111460.tif 000013
2004111460.tif 000014
2004111460.tif 000015
2004111460.tif 000016